본 발명 의 유리판 용 합지 에서 는 한쪽 표면 에 있 어서 의 탤크 의 존재 비율 이 10 개 / 100 ㎡ 이하 로 제한 되 고 있 다 . 상기 유리판 용 합지 의 한쪽 표면 상 에 존재 하 는 탤크 의 개수 는 7 개 / 100 ㎡ 이하 인 것 이 바람직 하 고 , 5 개 / 100 ㎡ 이하 인 것 이 보다 바람직 하 고 , 3 개 / 100 ㎡ 이하 인 것 이 보다 더욱 바람직 하 고 , 1 개 / 100 ㎡ 이하 인 것 이 보다 더욱 바람직 하 고 , 0 . 8 개 / 100 ㎡ 이하 인 것 이 보다 더욱 바람직 하 고 , 0 . 5 개 / 100 ㎡ 이하 인 것 이 특히 바람직 하 다 .